(57)【要約】相対密度が９５％以上であることを特徴とするニオブ酸カリウムナトリウムスパッタリングターゲット。Ｎｂ２Ｏ５粉末、Ｋ２Ｃｏ３粉末、Ｎａ２Ｃｏ３粉末を混合し、この混合粉を粉砕して粒子径ｄ５０を１００μｍ以下とし、得られた粉砕粉を、不活性ガス又は真空雰囲気中、温度９００℃以上１１５０℃未満、荷重１５０〜４００ｋｇｆ／ｃｍ２の条件下で、ホットプレス焼結することを特徴とするニオブ酸カリウムナトリウムスパッタリングターゲットの製造方法。本発明は、工業的に、スパッタリング法によるニオブ酸カリウムナトリウム膜を成膜することができる、高密度のニオブ酸カリウムナトリウムのスパッタリングターゲットを提供することを課題とする。【選択図】なし【特許請求の範囲】
【請求項１】
相対密度が９５％以上であることを特徴とするニオブ酸カリウムナトリウムスパッタリングターゲット。
【請求項２】
平均結晶粒径が１〜２０μｍであることを特徴とする請求項１記載のニオブ酸カリウムナトリウムスパッタリングターゲット。
【請求項３】
抗折強度が５０ＭＰａ以上であることを特徴とする請求項１又は２記載のニオブ酸化カリウムナトリウムスパッタリングターゲット
【請求項４】
体積抵抗率が１０００Ωｃｍ未満であることを特徴とする請求項１〜３のいずれか一項に記載のニオブ酸カリウムナトリウムスパッタリングターゲット。
【請求項５】
体積抵抗率のばらつき（最大値／最小値）が１．５未満であることを特徴とする請求項４記載のニオブ酸カリウムナトリウムスパッタリングターゲット。
【請求項６】
体積抵抗率が５００ｋΩｃｍ超であることを特徴とする請求項１〜３のいずれか一項に記載のニオブ酸カリウムナトリウムスパッタリングターゲット。
【請求項７】
Ｎｂ２Ｏ５粉末、Ｋ２Ｃｏ３粉末、Ｎａ２Ｃｏ３粉末を混合し、この混合粉を粉砕して粒子径ｄ５０を１００μｍ以下とし、得られた粉砕粉を、不活性ガス又は真空雰囲気中、温度９００℃以上１１５０℃未満、荷重１５０〜４００ｋｇｆ／ｃｍ２の条件下で、ホットプレス焼結することを特徴とするニオブ酸カリウムナトリウムスパッタリングターゲットの製造方法。
【請求項８】
ホットプレス焼結後、６００℃以上９００℃以下で真空熱処理するか、或いは、８００℃以上１１５０℃以下でＨＩＰ処理する、ことを特徴とする請求項７記載のニオブ酸カリウムナトリウムスパッタリングターゲットの製造方法。
【請求項９】
ホットプレス焼結後、酸素雰囲気或いは大気中、５５０℃以上１０００℃以下で熱処理することを特徴とする請求項７記載のニオブ酸カリウムナトリウムスパッタリングターゲットの製造方法。
【発明の詳細な説明】
【技術分野】
【０００１】
本発明は、ニオブ酸カリウムナトリウムスパッタリングターゲット及びその製造方法に関する。
【背景技術】
【０００２】
センサーやアクチュエーターなどに用いられる圧電素子として、優れた圧電特性を示す鉛系のＰＺＴ（チタン酸ジルコン酸鉛）が使用されている。ＰＺＴは、圧電特性が良好で安定であるものの、鉛を含むことから環境負荷が高く、特に欧州ではＲｏＨＳ（Restriction of Hazardous Substances）指令やＥＬＶ（End-of Life Vehicles Directive）指令により、高環境負荷物質として使用が制限されている。そのため、圧電材料として非鉛系（鉛フリー）物質への代替が課題となっている。【０００３】
代替物質として様々な材料の研究がなされているが、ＰＺＴの特性や安定性に匹敵する材料を見つけ出すことは容易ではなく、また現状、ＰＺＴはＲｏＨＳ適用免除対象として使用し続けられている。そのような中、ニオブ酸カリウムナトリウム（ＫＮＮ）が比較的ＰＺＴに近い圧電特性を示すとされていることから、鉛フリーの、ＰＺＴの代替物質候補として挙げられている。例えば、特許文献１には、ニオブ酸カリウムナトリウムからなる圧電体が開示されている。【０００４】
具体的には、組成式（ＫａＮａ１−ａ）ＸＮｂＯ３（０．１＜ａ＜１、１≦ｘ≦１．２）で表される圧電体層が開示されている。また、必要に応じて、カリウムやナトリウムを過剰に添加したり、他の成分を添加できることが記載されている。前記圧電体層の製造方法として、上記組成式の組成となる前駆体溶液を基板に塗布し、それをアニールして結晶化させることにより、圧電体を作製することが記載されている（ゾルゲル法）。その他の方法としてＭＯＤ法、レーザーアブレーション法、スパッタ法、が記載されている。
【先行技術文献】
【特許文献】
【０００５】
【特許文献１】特開２０１４−３３２１０号公報
【特許文献２】特開２０００−３１３６６４号公報
【発明の開示】
【発明が解決しようとする課題】
【０００６】
本発明の実施形態は、高密度のニオブ酸カリウムナトリウムスパッタリングターゲット及びその製造方法を提供することを課題とする。
【課題を解決するための手段】
【０００７】
本発明の実施形態は、
１）相対密度が９５％以上であることを特徴とするニオブ酸カリウムナトリウムスパッタリングターゲット、
２）平均結晶粒径が１〜２０μｍであることを特徴とする上記１）記載のニオブ酸カリウムナトリウムスパッタリングターゲット、
３）抗折強度が５０ＭＰａ以上であることを特徴とする上記１）又は２）記載のニオブ酸化カリウムナトリウムスパッタリングターゲット、
４）体積抵抗率が１０００Ωｃｍ未満であることを特徴とする上記１）〜３）のいずれか一に記載のニオブ酸カリウムナトリウムスパッタリングターゲット、
５）体積抵抗率のばらつき（最大値／最小値）が１．５未満であることを特徴とする上記４）記載のニオブ酸カリウムナトリウムスパッタリングターゲット、
６）体積抵抗率が５００ｋΩｃｍ超であることを特徴とする上記１）〜３）のいずれか一に記載のニオブ酸カリウムナトリウムスパッタリングターゲット、である。
また、本発明の実施形態は、
７）Ｎｂ２Ｏ５粉末、Ｋ２Ｃｏ３粉末、Ｎａ２Ｃｏ３粉末を混合し、この混合粉を粉砕して粒子径ｄ５０を１００μｍ以下とし、得られた粉砕粉を、不活性ガス又は真空雰囲気中、温度９００℃以上１１５０℃未満、荷重１５０〜４００ｋｇｆ／ｃｍ２の条件下で、ホットプレス焼結することを特徴とするニオブ酸カリウムナトリウムスパッタリングターゲットの製造方法、
８）ホットプレス焼結後、６００℃以上９００℃以下で真空熱処理するか、或いは、８００℃以上１１５０℃以下でＨＩＰ処理する、ことを特徴とする上記７）記載のニオブ酸カリウムナトリウムスパッタリングターゲットの製造方法、
９）ホットプレス焼結後、酸素雰囲気或いは大気中、５５０℃以上１０００℃以下で熱処理することを特徴とする上記７）記載のニオブ酸カリウムナトリウムスパッタリングターゲットの製造方法、である。
【発明の効果】
【０００８】
本発明の実施形態によれば、高密度のニオブ酸カリウムナトリウムのスパッタリングターゲットを製造することができる。工業的にスパッタリング法によるニオブ酸カリウムナトリウム膜を成膜することができる。
【発明を実施するための形態】
【０００９】
ニオブ酸カリウムナトリウムは、比較的ＰＺＴに近い圧電特性を示す材料であり、環境負担の小さい非鉛系の圧電セラミックス材料として注目されている。ニオブ酸カリウムナトリウムの圧電体層を形成する場合、特許文献１に記載されるように、ゾルゲル法などの液相法を用いる方法が知られている。一方、ニオブ酸カリウムナトリウムの圧電体をスパッタ法などの気相法を用いることも検討されている。
【００１０】
スパッタ法は、スパッタリングターゲットにＡｒイオンを衝突させることでターゲットを構成する原子や分子を対向する基板上に堆積させて、ターゲットの組成比とほぼ同一の組成からなる膜を作製する技術である。スパッタ法を用いることで膜の組成比や膜厚の厳密な制御が可能となる。このようなスパッタ法を採用する場合、ニオブ酸カリウムナトリウムのスパッタリングターゲットが必要となる。しかし、工業的に使用可能な、ニオブ酸カリウムナトリウムスパッタリングターゲットは未だ存在しない。
【００１１】
酸化物系のスパッタリングターゲットは、通常、原料粉末を焼結して焼結体を作製し、これをターゲット形状に加工して作製される。しかしながら、ニオブ酸カリウムナトリウム焼結体のスパッタリングターゲットを作製しようとする場合、原料の取り扱いが難しく、また難焼結性であることから、高密度のターゲットを作製することが困難であった。一方、密度の低いターゲットを用いた場合には、スパッタリング時にパーティクルが多く発生し、工業的に使用できないという問題がある。
【００１２】
上記の事情に鑑み、本発明の実施形態に係るニオブ酸カリウムナトリウムスパッタリングターゲットは、相対密度が９５％以上であることを特徴とする。相対密度が９５％未満であると、ターゲットの強度が低下し、スパッタリングの際のターゲット割れ発生や、パーティクルが増加して、膜の特性を低下させることにつながる。したがって、工業的に使用可能とするために相対密度９５％以上であるのが好ましい。さらに好ましくは、９８％以上である。また、密度の高い焼結体は、ターゲットに加工する際、割れや脱粒の発生を抑制することができ、さらにはスパッタリングの際に、ハイパワーでのスパッタリングでも割れにくくなり、成膜速度の向上が期待できる。
【００１３】
本発明の実施形態において、相対密度は、次のようにして求める。まず、ターゲットを所定のサイズに切り出して、その寸法と重量を測定して寸法密度を算出する。次に、この寸法密度を理論密度で除して、相対密度（％）（＝寸法密度／理論密度×１００）を求める。このとき、ニオブ酸カリウムナトリウムの理論密度は、４．５１ｇ／ｃｍ３とする。なお、理論密度は、Ｋ／Ｎａの比率によって若干変化するが、本発明の実施形態に係る相対密度は、組成によらず一律に上記理論密度の値を用いて計算する。
【００１４】
本発明の実施形態において、ニオブ酸カリウムナトリウムスパッタリングターゲットの平均結晶粒径が１〜２０μｍであることが好ましい。組織を微細化することで、安定なスパッタリングを実現することができる。さらに、ターゲット加工前の焼結体においても同様に微細な組織を有していることから、ターゲット加工時に、割れや脱粒が発生し難いという効果が得られる。
【００１５】
本発明の実施形態において、スパッタリングターゲットの平均結晶粒径は、スパッタリングターゲットの切断面を研磨した後、電子顕微鏡（倍率１０００倍）を用いて組織を観察し、組織写真に直線を３本引き（全長Ｌ）、これらの直線が横切った結晶粒の数ｎを求め、これから、平均結晶粒径（Ｌ／ｎ）を算出する（切断法）。
【００１６】
本発明の実施形態において、ニオブ酸カリウムナトリウムスパッタリングターゲットの抗折強度が５０ＭＰａ以上であること好ましい。高強度にすることにより、ターゲットの運搬や装置への設置の際に割れなどを効果的に防止することができる。抗折強度は、ＪＩＳ  Ｒ１６０１：２００８に準拠して測定を行う。
【００１７】
本発明の実施形態において、ニオブ酸カリウムナトリウムスパッタリングターゲットのスパッタ面内の体積抵抗率が１０００Ωｃｍ以下であることが好ましい。この場合、ＤＣスパッタリングによる高速成膜が可能である。一方、本発明の実施形態においては、ニオブ酸カリウムナトリウムスパッタリングターゲットのスパッタ面内の体積抵抗率が５００ｋΩｃｍ超であってもよい。この場合、ＲＦスパッタリングによる低速成膜が可能で、膜厚制御が容易となる。いずれの体積抵抗率を選択するかは、要求されるプロセスにより決定することができる。
【００１８】
また、本発明の実施形態において、ニオブ酸カリウムナトリウムスパッタリングターゲットのスパッタ面内の体積抵抗率が１０００Ωｃｍ以下の場合、その面内の体積抵抗率のばらつき（最大値／最小値）が１．５未満であることが好ましい。より好ましくは１．２以下である。体積抵抗率のばらつきは、組成や組織のばらつきと関係があり、体積抵抗率のばらつきが小さいことは組成や組織が均一であること意味し、均一な組成や組織は、膜の均一性を向上させることができる。
【００１９】
本発明の実施形態において、スパッタ面内の体積抵抗率及びそのばらつきは、次のようにして求める。まず、ターゲット（円盤形状）のスパッタ面（使用時に基板に対向する側の面）内、９箇所（中心１箇所、半径１／２の点を９０度間隔で４箇所、外周から３ｃｍ内側の点を９０度間隔で４箇所）の体積抵抗率を直流４探針法で測定し、そして、その平均値を体積抵抗率とする。また、上記９箇所で測定した体積抵抗率の中、その最大値と最小値から、最大値／最小値を算出し、これを体積抵抗率のばらつきとする。
【００２０】
本発明の実施形態に係るニオブ酸カリウムナトリウムスパッタリングターゲットは、カリウム（Ｋ）、ナトリウム（Ｎａ）及びニオブ（Ｎｂ）を含む酸化物焼結体からなり、該酸化物中の各成分の含有比率を原子数比でＮｂ：Ｋ：Ｎａ＝１．０：Ｘ：１−Ｘ（但し、Ｘは、０．３≦Ｘ）とするのが好ましい。カリウム（Ｋ）の比率を３０％以上とすることで、より高い圧電特性を得ることができる。
また、特許文献２に開示されるように、圧電特性を改善するためにＫやＮａの一部をアルカリ金属のＬｉに置換したり、Ｎｂの一部を同族のＴａ、あるいはＣｕに置換することができる。また、スパッタリングターゲット（焼結体）の高密度が維持できれば、Ｓｂ、Ｂｉ、Ｚｒ、Ｔｉ、Ｂａ、Ｓｒ、Ｃａなどその他の成分（副成分）を添加してもよい。これらの副成分の添加（通常は酸化物の形態で添加）によって、焼結温度の変化や焼結性の向上が狙えること（生産性の向上）や、分極性やキュリー点、比誘電率、機械的品質係数といった圧電性の変化も生じるため、実際の圧電体の用途ごとに、所望の特性に合わせて、添加する副成分を調整することができる。
【００２１】
次に本発明の実施形態に係るニオブ酸カリウムナトリウムスパッタリングターゲットの製造方法について説明する。
【００２２】
（原料粉について）
原料粉として、Ｎｂ２Ｏ５粉末、Ｋ２ＣＯ３粉末、Ｎａ２ＣＯ３粉末を用意する。このとき原料粉（特に炭酸塩原料）の平均粒子径が大きい場合には（例えば、ｄ５０が約１ｍｍ）、その後の混合、粉砕での粉砕が困難であるため、秤量前に各原料粉を粉砕処理することが望ましい。
【００２３】
（混合、粉砕について）
次に、Ｎｂ２Ｏ５粉末、Ｋ２ＣＯ３粉末、Ｎａ２ＣＯ３粉末を、原子数比でＮｂ：Ｋ：Ｎａ＝１．０：Ｘ：１−Ｘ（但し、Ｘは、０．３≦ｘ）となるように秤量する。このとき、上記炭酸塩原料は特に吸水性が高いため、状態が変化して秤量時に組成比のズレを起こしやすい。したがって、炭酸塩原料について十分な脱水、乾燥を行うともに、秤量時はできるだけ、ＡｒやＮ２などの不活性ガス雰囲気下で秤量することが好ましい。
【００２４】
秤量後、これらを混合する。これらの原料粉末は凝集性が非常に強く、またＮｂ２Ｏ３原料と炭酸塩原料との間で粒径差があるため、微粉化及び均一混合が難しく、緻密で均一な焼結体を得るためには、ボールミル（湿式混合）やアトライタ（乾式混合）といった混合器を用いて、微細粉砕と均一混合を十分に行うことに留意する。
【００２５】
湿式混合は、秤量後原料量に応じたメディアの量を決定し、メディア径がφ１ｍｍ〜１５ｍｍ程度のものを１種類もしくは複数組み合わせて使用する。メディア材質はアルミナ（Ａｌ２Ｏ３）やジルコニア（ＺｒＯ２）を使用できる。分散媒質は水もしくはエタノールとし、水を使用する場合は混合スラリー取出しの際、全量を回収することが好ましい。また、混合時間は５時間以上とし、ポットは６０ｒｐｍ以上で回転させる。
【００２６】
乾式混合の場合、メディア量の決定は、湿式混合と同様、原料粉量に応じて決定する。メディアはアルミナ（Ａｌ２Ｏ３）やジルコニア（ＺｒＯ２）で混合時間は３０分以上とする。乾式混合は、比較的短時間で混合を行えるが、粉回収時の歩留まりが悪いという点があり、湿式混合は、時間が掛かるものの回収歩留や均一性に優れるという利点があり、必要原料量に応じて、使い分けや併用するのが好ましい。
【００２７】
以上のような粉砕方法を用いて、粒子径ｄ５０（メジアン径）が１００μｍ以下になるまで混合、粉砕を行う。このような粒子径の小さい混合粉を焼結用原料粉とすることは、緻密な焼結体（スパッタリングターゲット）を得る上で重要である。
【００２８】
（焼結について）
混合粉末をグラファイトモールドに充填し、不活性ガス又は真空雰囲気中、９００℃以上１１５０℃未満でホットプレス焼結する。また、荷重は、１５０ｋｇｆ／ｃｍ２以上４００ｋｇｆ／ｃｍ２以下とする。焼結温度が９００℃未満であると、焼結体の密度が十分に上がらず、一方、１１５０℃以上であると、ニオブ酸カリウムの液相出現温度を超えて溶融してしまう。また、荷重が１５０ｋｇｆ/ｃｍ２未満であると、焼結体の密度が十分に上がらず、一方、４００ｋｇｆ/ｃｍ２超であると、焼結時の割れの可能性が高くなる。
【００２９】
以上により、相対密度が９５％以上のニオブ酸カリウムナトリウムからなる焼結体を作製することができ、焼結温度１０００℃以上とすることで、さらに密度を高めることができ、相対密度９８％以上を達成することが可能である。なお、ホットプレス以外の製法として、ＣＩＰ（冷間等方圧加圧法）や鋳込みにて成型後、大気焼結、その後に真空熱処理を行う方法も実施したが、この場合、高密度の焼結体を得ることは困難であった。
【００３０】
また、上記の相対密度が９５％以上のニオブ酸カリウムナトリウム焼結体について、熱処理を行うことで、高密度を維持したまま、体積抵抗率を変化させることができる。低抵抗のターゲットを作製する場合、ホットプレス焼結後、６００℃以上９００℃以下で真空熱処理するか、或いは、８００℃以上１１５０℃以下でＨＩＰ（熱間等方圧加圧方）処理する。これにより、酸素欠損を均一に生じさせて、低抵抗で、ばらつきの少ないスパッタリングターゲットを得ることができる。一方、高抵抗のターゲットを作製する場合、ホットプレス焼結後、酸素雰囲気中或いは大気中、５５０℃以上１０００℃以下で熱処理する。これにより、高抵抗のスパッタリングターゲットを得ることができる。
【００３１】
（仕上げ加工について）
以上により得られた、ニオブ酸カリウムナトリウム焼結体の端部を切削した後、表面を研磨して、ターゲット形状に仕上げ加工を行う。前述した通り、焼結体の相対密度は９５％以上と高いことから、ターゲット加工時に割れや脱粒が発生し難いという利点がある。
【実施例】
【００３２】
以下、実施例および比較例に基づいて説明する。なお、本実施例はあくまで一例であり、この例によって何ら制限されるものではない。すなわち、本発明は特許請求の範囲によってのみ制限されるものであり、本発明に含まれる実施例以外の種々の変形を包含するものである。【００３３】
（実施例１−１〜実施例１−６）
Ｎｂ２Ｏ５粉末、Ｋ２ＣＯ３粉末、Ｎａ２ＣＯ３粉末を、原子数比（Ｎｂ：Ｋ：Ｎａ＝１．０：０．４５：０．５５）となるように秤量した。次に、これらの粉末とＺｒＯ２メディアをボールミルポットに充填し、分散媒質としてエタノールを導入した後、７０ｒｐｍでポットを回転して、５時間湿式混合を行った。乾燥後、目開き１００μｍの篩で篩別行った。その後、この粉砕粉をそれぞれ、真空中又はＡｒ雰囲気中、焼結温度９００、１０００、１０５０℃、荷重２００、３００、４００ｋｇｆ／ｃｍ２の条件で、ホットプレス（ＨＰ）焼結を行った。その後、これらの焼結体を機械加工してスパッタリングターゲット形状に仕上げた。
このようにして得られたニオブ酸カリウムナトリウムからなるスパッタリングターゲットについて、各種特性について測定を行った結果、いずれも相対密度が９５％以上と高密度なものが得られた。また、平均結晶粒径が２０μｍ以下と微細な組織を備えており、抗折強度は５０ＭＰａ以上と高強度なものが得られた。以上の結果を表１に示す。【００３４】
【表１】
2019167657.tif 000002
【００３５】
（実施例１−７〜実施例１−９）
Ｎｂ２Ｏ５粉末、Ｋ２ＣＯ３粉末、Ｎａ２ＣＯ３粉末を原子数比（Ｎｂ：Ｋ：Ｎａ＝１．０：０．４５：０．５５）となるように秤量した。次に、これらの粉末とＺｒＯ２メディアをボールミルポットに充填した後、６０〜１００ｒｐｍでポットを回転して、３０分間乾式混合を行った。乾燥後、目開き１００μｍの篩で篩別行った。その後、この粉砕粉をそれぞれ、真空中又はＡｒ雰囲気中、焼結温度９００、１０５０℃、荷重３００ｋｇｆ／ｃｍ２の条件でホットプレス（ＨＰ）焼結を行った。その後、この焼結体を機械加工してスパッタリングターゲット形状に仕上げた。
このようにして得られたニオブ酸カリウムナトリウムからなるスパッタリングターゲットについて、各種特性について測定を行った結果、表１に示す通り、いずれも相対密度が９５％以上と高密度であった。また、平均結晶粒径が２０μｍ以下と微細な組織を備えており、抗折強度は５０ＭＰａ以上と高強度であった。以上の結果を表１に示す。【００３６】
（実施例１−１０〜実施例１−１２）
Ｎｂ２Ｏ５粉末、Ｋ２ＣＯ３粉末、Ｎａ２ＣＯ３粉末をそれぞれ、原子数比（Ｎｂ：Ｋ：Ｎａ＝１．０：０．５０：０．５０、Ｎｂ：Ｋ：Ｎａ＝１．０：０．４：０．６、Ｎｂ：Ｋ：Ｎａ＝１．０：０．６：０．４）となるように秤量した。次に、これらの粉末とＺｒＯ２メディアをボールミルポットに充填し、分散媒質としてエタノールを導入した後、７０ｒｐｍでポットを回転して、５時間湿式混合を行った。乾燥後、目開き１００μｍの篩で篩別行った。その後、この粉砕粉を真空中、焼結温度１５００℃、荷重３００ｋｇｆ／ｃｍ２の条件でホットプレス（ＨＰ）焼結を行った。その後、この焼結体を機械加工してスパッタリングターゲット形状に仕上げた。
このようにして得られたニオブ酸カリウムナトリウムからなるスパッタリングターゲットについて、各種特性について測定を行った結果、いずれも相対密度は９５％以上と高密度であった。また、平均結晶粒径が２０μｍ以下と微細な組織を備え、抗折強度は５０ＭＰａ以上と高強度であった。以上の結果を表１に示す。【００３７】
（比較例１−１）
Ｎｂ２Ｏ５粉末、Ｋ２ＣＯ３粉末、Ｎａ２ＣＯ３粉末を、原子数比（Ｎｂ：Ｋ：Ｎａ＝１．０：０．４５：０．５５）となるように秤量した。次に、これらの粉末とＺｒＯ２メディアをボールミルポットに充填し、分散媒質としてエタノールを導入した後、７０ｒｐｍでポットを回転して、５時間湿式混合を行った。乾燥後、目開き１００μｍの篩で篩別行った。その後、この粉砕粉を、真空中、焼結温度８００℃、荷重３００ｋｇｆ／ｃｍ２の条件で、ホットプレス（ＨＰ）焼結を行った。その後、これらの焼結体を機械加工してスパッタリングターゲット形状に仕上げた。このようにして得られたニオブ酸カリウムナトリウムからなるスパッタリングターゲットについて、密度の測定を行った結果、相対密度が８８．７％であった。【００３８】
（比較例１−２）
Ｎｂ２Ｏ５粉末、Ｋ２ＣＯ３粉末、Ｎａ２ＣＯ３粉末を、原子数比（Ｎｂ：Ｋ：Ｎａ＝１．０：０．４５：０．５５）となるように秤量した。次に、これらの粉末とＺｒＯ２メディアをボールミルポットに充填し、分散媒質としてエタノールを導入した後、７０ｒｐｍでポットを回転して、５時間湿式混合を行った。乾燥後、目開き１００μｍの篩で篩別行った。その後、この粉砕粉を、真空中、焼結温度１０５０℃、荷重１００ｋｇｆ／ｃｍ２の条件で、ホットプレス（ＨＰ）焼結を行った。その後、これらの焼結体を機械加工してスパッタリングターゲット形状に仕上げた。このようにして得られたニオブ酸カリウムナトリウムからなるスパッタリングターゲットについて、密度の測定を行った結果、相対密度が９４．３％であった。【００３９】
（比較例１−３）
Ｎｂ２Ｏ５粉末、Ｋ２ＣＯ３粉末、Ｎａ２ＣＯ３粉末を、原子数比（Ｎｂ：Ｋ：Ｎａ＝１．０：０．４５：０．５５）となるように秤量した。次に、これらの粉末とＺｒＯ２メディアをボールミルポットに充填し、分散媒質としてエタノールを導入した後、７０ｒｐｍでポットを回転して、５時間湿式混合を行った。乾燥後、目開き１００μｍの篩で篩別行った。その後、この粉砕粉を、真空中、焼結温度１１５０℃、荷重３００ｋｇｆ／ｃｍ２の条件で、ホットプレス（ＨＰ）焼結を行った。しかしながら、得られた焼結体には、溶融箇所が見られた。【００４０】
（比較例１−４）
Ｎｂ２Ｏ５粉末、Ｋ２ＣＯ３粉末、Ｎａ２ＣＯ３粉末を、原子数比（Ｎｂ：Ｋ：Ｎａ＝１．０：０．４５：０．５５）となるように秤量した。次に、これらの粉末とＺｒＯ２メディアをボールミルポットに充填し、分散媒質としてエタノールを導入した後、７０ｒｐｍでポットを回転して、５時間湿式混合を行った。乾燥後、目開き１００μｍの篩で篩別行った。その後、この粉砕粉を、真空中、焼結温度１０５０℃、荷重５００ｋｇｆ／ｃｍ２の条件で、ホットプレス（ＨＰ）焼結を行った。しかしながら、得られた焼結体には、割れが見られた。【００４１】
（比較例１−５）
Ｎｂ２Ｏ５粉末、Ｋ２ＣＯ３粉末、Ｎａ２ＣＯ３粉末を、原子数比（Ｎｂ：Ｋ：Ｎａ＝１．０：０．４５：０．５５）となるように秤量した。次に、これらの粉末とＺｒＯ２メディアをボールミルポットに充填し、分散媒質としてエタノールを導入した後、６０〜１００ｒｐｍでポットを回転して、３０分間湿式混合を行った。乾燥後、目開き１５０μｍの篩で篩別行った。その後、この粉砕粉を、真空中、焼結温度１０５０℃、荷重３００ｋｇｆ／ｃｍ２の条件で、ホットプレス（ＨＰ）焼結を行った。このようにして得られたニオブ酸カリウムナトリウムからなるスパッタリングターゲットについて、密度の測定を行った結果、相対密度が９４．５％であった。【００４２】
（比較例１−６）
Ｎｂ２Ｏ５粉末、Ｋ２ＣＯ３粉末、Ｎａ２ＣＯ３粉末を、原子数比（Ｎｂ：Ｋ：Ｎａ＝１．０：０．４５：０．５５）となるように秤量した。次に、これらの粉末とＺｒＯ２メディアをボールミルポットに充填し、分散媒質としてエタノールを導入した後、７０ｒｐｍでポットを回転して、５時間湿式混合を行った。乾燥後、目開き１００μｍの篩で篩別行った。その後、この粉砕粉を、大気中、焼結温度１０５０℃で、大気焼結を行った。その後、この焼結体を機械加工してスパッタリングターゲット形状に仕上げた。
このようにして得られたニオブ酸カリウムナトリウムからなるスパッタリングターゲットについて、密度の測定を行った結果、相対密度が９２．４％であった。【００４３】
（実施例２−１〜実施例２−３）
実施例１−３で作製したニオブ酸カリウムナトリウム焼結体について、ホットプレス焼結後に、６００℃、９００℃で真空熱処理し又は１１００℃でＨＩＰ処理した。熱処理後、焼結体を機械加工してスパッタリングターゲット形状に仕上げた。このようにして得られたニオブ酸カリウムナトリウムからなるスパッタリングターゲットについて、体積抵抗率を測定した結果、数Ωｃｍと低抵抗であり、そのばらつきも１．２未満と非常に小さかった。以上の結果を表２に示す。【００４４】
【表２】
2019167657.tif 000003
【００４５】
（実施例２−４）
実施例１−１で作製したニオブ酸カリウムナトリウムスパッタリングターゲットについて、体積抵抗率を測定した結果、表２に示す通り、１０００Ωｃｍと低抵抗であったが、そのばらつきは１．５５であった。【００４６】
（実施例２−５）
実施例１−３で作製したニオブ酸カリウムナトリウムスパッタリングターゲットについて、体積抵抗率を測定した結果、表２に示す通り、１０００Ωｃｍと低抵抗であり、そのばらつきも１．５未満と小さかった。【００４７】
（実施例２−６〜実施例２−７）
実施例１−３で作製したニオブ酸カリウムナトリウム焼結体について、ホットプレス焼結後に、大気中又は酸素雰囲気中、９００℃で熱処理した。熱処理後、焼結体を機械加工してスパッタリングターゲット形状に仕上げた。このようにして得られたニオブ酸カリウムナトリウムからなるスパッタリングターゲットについて、体積抵抗率を測定した結果、表２に示す通り、５００ｋΩｃｍ超高抵抗であった。【００４８】
（比較例２−１）
参考までに、比較例１−７のニオブ酸カリウムナトリウムスパッタリングターゲットについて体積抵抗率を測定した結果、表２に示す通り、５００ｋΩｃｍ超と高抵抗であった。
【産業上の利用可能性】
【００４９】
本発明の実施形態に係るスパッタリングターゲットは、ニオブ酸カリウムナトリウムの焼結体からなり、相対密度が９５％以上と高密度である。このようなターゲットを用いてスパッタリングすることで、パーティクルの発生が抑制された成膜が可能となる。ニオブ酸カリウムナトリウム（ＫＮＮ）は、ＰＺＴに近い圧電特性を示すとされていることから、ＰＺＴに代替する鉛フリーのアクチュエーターやセンサーなどの圧電素子として、有用である。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
相対密度が９５％以上であり、体積抵抗率が１０００Ωｃｍ未満、体積抵抗率のばらつき（最大値／最小値）が１．５未満であることを特徴とするニオブ酸カリウムナトリウムスパッタリングターゲット。
【請求項２】
相対密度が９５％以上であり、体積抵抗率が５００ｋΩｃｍ超であることを特徴とするニオブ酸カリウムナトリウムスパッタリングターゲット。
【請求項３】
平均結晶粒径が１〜２０μｍであることを特徴とする請求項１又は２記載のニオブ酸カリウムナトリウムスパッタリングターゲット。
【請求項４】
抗折強度が５０ＭＰａ以上であることを特徴とする請求項１〜３のいずれか一項に記載のニオブ酸カリウムナトリウムスパッタリングターゲット。
【請求項５】
（削除）
【請求項６】
（削除）
【請求項７】
Ｎｂ２Ｏ５粉末、Ｋ２Ｃｏ３粉末、Ｎａ２Ｃｏ３粉末を混合し、この混合粉を粉砕して粒子径ｄ５０を１００μｍ以下とし、得られた粉砕粉を、不活性ガス又は真空雰囲気中、温度９００℃以上１１５０℃未満、荷重１５０〜４００ｋｇｆ／ｃｍ２の条件下で、ホットプレス焼結することを特徴とするニオブ酸カリウムナトリウムスパッタリングターゲットの製造方法。
【請求項８】
ホットプレス焼結後、６００℃以上９００℃以下で真空熱処理するか、或いは、８００℃以上１１５０℃以下でＨＩＰ処理する、ことを特徴とする請求項７記載のニオブ酸カリウムナトリウムスパッタリングターゲットの製造方法。
【請求項９】
ホットプレス焼結後、酸素雰囲気或いは大気中、５５０℃以上１０００℃以下で熱処理することを特徴とする請求項７記載のニオブ酸カリウムナトリウムスパッタリングターゲットの製造方法。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
相対密度が９５％以上であり、体積抵抗率が１０００Ωｃｍ未満、体積抵抗率のばらつき（最大値／最小値）が１．５未満であることを特徴とするニオブ酸カリウムナトリウムスパッタリングターゲット。
【請求項２】
相対密度が９５％以上であり、体積抵抗率が５００ｋΩｃｍ超であることを特徴とするニオブ酸カリウムナトリウムスパッタリングターゲット。
【請求項３】
平均結晶粒径が１〜２０μｍであることを特徴とする請求項１又は２記載のニオブ酸カリウムナトリウムスパッタリングターゲット。
【請求項４】
抗折強度が５０ＭＰａ以上であることを特徴とする請求項１〜３のいずれか一項に記載のニオブ酸カリウムナトリウムスパッタリングターゲット。
【請求項５】
Ｎｂ2Ｏ3粉末、Ｋ2ＣＯ3粉末、Ｎａ2ＣＯ3粉末を混合し、この混合粉を粉砕して粒子径ｄ50を１００μｍ以下とし、得られた粉砕粉を、不活性ガス又は真空雰囲気中、温度９００℃以上１１５０℃以未満、荷重１５０〜４００ｋｇｆ／ｃｍ2の条件下で、ホットプレス焼結することを特徴とするニオブ酸カリウムナトリウムスパッタリングターゲットの製造方法。
【請求項６】
ホットプレス焼結後、６００℃以上９００℃以下で真空熱処理するか、或いは、８００℃以上１１５０℃以下でＨＩＰ処理する、ことを特徴とする請求項５記載のニオブ酸カリウムナトリウムスパッタリングターゲットの製造方法。
【請求項７】
ホットプレス焼結後、酸素雰囲気或いは大気中、５５０℃以上１０００℃以下で熱処理することを特徴とする請求項５記載のニオブ酸カリウムナトリウムスパッタリングターゲットの製造方法。
【国際調査報告】
2019167657.tif 000004
2019167657.tif 000005
2019167657.tif 000006